(57)【特許請求の範囲】
【請求項１】
防水性の通気性の膜であって、
実質的に液体不透性の硬化された母材溶液と
複数の活性粒子が少なくとも１つの取り除き可能なカプセル材料に内包された複数の活性粒子とを含み、
該少なくとも１つの取り除き可能なカプセル材料及び該複数の活性粒子の少なくも一方が、該実質的に液体不透性の硬化された母材溶液と接触しており、
該少なくとも１つの取り除き可能なカプセル材料を取り除く際に、該複数の活性粒子が該実質的に液体不透性の硬化された母材溶液を通る水蒸気の透過を改善することができ、
該活性粒子は、１０μｍの粒径を有し、
該少なくとも１つの取り除き可能なカプセル材料は、取り除き可能なカプセル材料を取り除く前に該複数の活性粒子の少なくとも実質的な一部が永続的に非活性化されるのを防ぐのに有効な量の少なくとも１つの取り除き可能な保護用物質を含み、そして
該複数の活性粒子の少なくとも一部を再活性化して該防水性の通気性の膜を通る水蒸気の透過を改善するために取り除き可能であり、
該膜が、直立カップ法ＭＶＴＲで１０３８５ｇ／ｍ２／日〜反転カップ法ＭＴＶＲで１０３８５ｇ／ｍ２／日の水蒸気透過率及び１ミルの厚みを有する、
膜。
【請求項２】
前記膜が、少なくとも部分的には前記活性粒子によって帯電防止特性を持つ請求項１に記載の膜。
【請求項３】
前記膜が、少なくとも部分的には前記活性粒子によってステルス特性を持つ請求項１に記載の膜。
【請求項４】
前記膜が、少なくとも部分的には前記活性粒子によって臭気吸着特性を持つ請求項１に記載の膜。
【請求項５】
前記膜が、少なくとも部分的には前記活性粒子によって速乾性特性を持つ請求項１に記載の膜。
【請求項６】
前記母材溶液が、ポリウレタン溶液、ポリアクリル溶液、１，３プロパンジオールテレフタレート溶液及び任意のこれらの好適な組み合わせから成る群から選択される請求項１に記載の膜。
【請求項７】
前記活性粒子が活性炭を含む請求項１に記載の膜。
【請求項８】
前記活性粒子がゼオライトを含む請求項１に記載の膜。
【請求項９】
前記活性粒子が、抗菌粒子、抗ウイルス粒子、抗微生物粒子、抗真菌粒子及び任意のこれらの好適な組み合わせから成る群から選択される請求項１に記載の膜。
【請求項１０】
前記活性粒子が、活性炭、酸化アルミニウム（活性化アルミナ）、シリカゲル、ソーダ灰、アルミニウム三水和物、重曹、ｐ−メトキシ−２−エトキシエチルエステル桂皮酸（シノキサート）、酸化亜鉛、ゼオライト、二酸化チタン、分子フィルター型材料及び任意のこれらの好適な組み合わせから成る群から選択される請求項１に記載の膜。
【請求項１１】
前記複数の活性粒子の少なくとも一部が、前記活性粒子の表面の少なくとも一部を含み、そして
前記少なくとも１つの取り除き可能な保護用物質が、水溶性界面活性剤、界面活性剤、塩、光反応性材料、生分解性材料、エトキシ化アセチレン性ジオール類、デンプン、潤滑剤、グリコール類、コーンスターチ、鉱物スピリッツ、有機溶媒、パラフィン系溶媒及び任意のこれらの好適な組み合わせから成る群から選択される請求項１に記載の膜。
【請求項１２】
前記活性粒子が、前記膜の総重量の０％より多く７５％までを構成する請求項１に記載の膜。
【請求項１３】
前記活性粒子が、前記膜の総重量の３０％〜５０％を構成する請求項１に記載の膜。
【請求項１４】
前記活性粒子が、前記膜の総重量の０％より多く３０％までを構成する請求項１に記載の膜。
【請求項１５】
前記活性粒子が、前記膜の総重量の０％より多く５０％までを構成する請求項１に記載の膜。
【請求項１６】
前記膜が、紡糸又は布の塗布用に適合されている請求項１に記載の膜。
【請求項１７】
前記膜が、プラスチック材料を構成する請求項１に記載の膜。
【請求項１８】
前記膜が、衣料品を構成する請求項１に記載の膜。
【請求項１９】
前記膜が、布を構成する請求項１に記載の膜。
【請求項２０】
前記膜が、被覆された布を構成する請求項１に記載の膜。
【請求項２１】
前記膜が、ｅＰＴＦＥ上に被覆される請求項１に記載の膜。
【請求項２２】
前記膜が、被覆された衣料品を構成する請求項１に記載の膜。
【請求項２３】
前記膜が、不織布膜を構成する請求項１に記載の膜。
【請求項２４】
前記膜が、積層体を構成する請求項１に記載の膜。
【請求項２５】
前記膜が、バッグ、発泡体、プラスチック成分、室内装飾品、カーペット、敷物、マット、シート、タオル、敷物、ペットの寝床、マットレスパッド、マットレス、カーテン、フィルター、靴、靴の中敷、おむつ、シャツ、ズボン、ブラウス、下着、保護服、及び任意のこれらの組み合わせから成る群の少なくとも１つに用いる用途に適合されている請求項１に記載の膜。
【請求項２６】
前記取り除き可能なカプセル材料が、第１の取り除き可能なカプセル材料であり、そして前記膜がさらに第２の取り除き可能なカプセル材料を含む請求項１に記載の膜。
【請求項２７】
防水性の組成物であって、
液体不透性の通気性の硬化された母材と、
取り除き可能なカプセル材料と
複数の活性粒子とを含み、
該少なくとも１つの取り除き可能なカプセル材料及び該複数の活性粒子の少なくも一方が、該液体不透性の通気性の硬化された母材と接触しており、
該活性粒子が１０μｍの粒径を有し、そして
該組成物の水蒸気輸送能力を改善し、
前記防水性の組成物の厚みが１ミルであり、そして
該防水性の組成物の水蒸気透過が、直立カップ試験で６００ｇ／ｍ２／日〜反転カップ試験で１１０００ｇ／ｍ２／日を有する、
組成物。
【請求項２８】
前記活性粒子が、前記組成物の総重量の０％より多く７５％までを構成する請求項２７に記載の組成物。
【請求項２９】
前記活性粒子が、前記組成物の総重量の３０％〜５０％を構成する請求項２７に記載の組成物。
【請求項３０】
前記活性粒子が、前記組成物の総重量の０％より多く３０％まで構成する請求項２７に記載の組成物。
【請求項３１】
前記活性粒子が、前記組成物の総重量の２５％〜７５％を構成する請求項２７に記載の組成物。
【請求項３２】
前記活性粒子が、前記組成物の総重量の０％より多く５０％までを構成する請求項２７に記載の組成物。
【請求項３３】
前記組成物が、少なくとも部分的には前記活性粒子によって帯電防止特性を持つ請求項２７に記載の組成物。
【請求項３４】
前記組成物が、少なくとも部分的には前記活性粒子によってステルス特性を持つ請求項２７に記載の組成物。
【請求項３５】
前記組成物が、少なくとも部分的には前記活性粒子によって臭気吸着特性を持つ請求項２７に記載の組成物。
【請求項３６】
前記組成物が、少なくとも部分的には前記活性粒子によって速乾性特性を持つ請求項２７に記載の組成物。
【請求項３７】
前記活性粒子が、活性炭、酸化アルミニウム（活性化アルミナ）、シリカゲル、ソーダ灰、アルミニウム三水和物、重曹、ｐ−メトキシ−２−エトキシエチルエステル桂皮酸（シノキサート）、酸化亜鉛、ゼオライト、二酸化チタン、分子フィルター型材料及び任意のこれらの好適な組み合わせから成る群から選択される請求項２７に記載の組成物。
【請求項３８】
取り除き可能なカプセル材料を取り除く前に前記活性粒子の少なくとも実質的な一部が非活性化されるのを防ぐのに有効な量の少なくとも１つの取り除き可能なカプセル材料をさらに含み、前記活性粒子の少なくとも一部を再活性化して前記組成物の水蒸気輸送能力を改善するために前記取り除き可能なカプセル材料が取り除き可能である、請求項２７に記載の組成物。
【請求項３９】
前記少なくとも１つの取り除き可能なカプセル材料が取り除き可能な保護用物質を含み、
前記取り除き可能な保護用物質が、水溶性界面活性剤、界面活性剤、塩、ポリマー塩、ポリビニルアルコール類、ワックス、光反応性材料、生分解性材料、エトキシ化アセチレン性ジオール類、デンプン、潤滑剤、グリコール類、コーンスターチ、鉱物スピリッツ、有機溶媒、パラフィン系溶媒及び任意のこれらの好適な組み合わせから成る群から選択される請求項３８に記載の組成物。
【請求項４０】
防水性の通気性の膜を製造する方法であって、該方法は、
複数の活性粒子を少なくとも１つの取り除き可能なカプセル材料に内包して内包された活性粒子を製造することと、
該内包された粒子を母材溶液と混合して混合溶液を得ることと、
該混合溶液を液体不透性の通気性の硬化された母材に変換して該通気性の膜を製造することとを含み、該膜の通気性特性は、少なくとも部分的には該活性粒子によるものであり、
該活性粒子は、１０μｍの粒径を有し、
該防水性の通気性の膜は１ミルの厚みを有し、そして
該防水性の通気性の膜の水蒸気透過率が、直立カップ試験で６００ｇ／ｍ２／日〜反転カップ試験で１１０００ｇ／ｍ２／日を有する、
方法。
【請求項４１】
前記膜が、少なくとも部分的には前記活性粒子によって帯電防止特性を持つ請求項４０に記載の方法。
【請求項４２】
前記膜が、少なくとも部分的には前記活性粒子によって速乾性特性を持つ請求項４０に記載の方法。
【請求項４３】
前記膜が、少なくとも部分的には前記活性粒子によって臭気吸着特性を持つ請求項４０に記載の方法。
【請求項４４】
前記膜が、少なくとも部分的には前記活性粒子によってステルス特性を持つ請求項４０に記載の方法。
【請求項４５】
前記内包と前記混合が単一の工程で行われる請求項４０に記載の方法。
【請求項４６】
さらに、前記内包された活性粒子から前記カプセル材料の少なくとも一部を取り除くことを含む請求項４０に記載の方法。
【請求項４７】
前記取り除くことが前記カプセル材料を溶解することを含む請求項４６に記載の方法。
【請求項４８】
前記取り除くことが前記カプセル材料を蒸発させることを含む請求項４６に記載の方法。
【請求項４９】
前記カプセル材料が前記活性粒子を非活性化し、前記取り除くことが前記活性粒子を再活性化することを含む請求項４６に記載の方法。
【請求項５０】
前記母材溶液が、ポリウレタン溶液、ポリアクリル溶液、１，３プロパンジオールテレフタレート溶液及び任意のこれらの好適な組み合わせから成る群から選択される請求項４０に記載の方法。
【請求項５１】
前記活性粒子が活性炭を含む請求項４０に記載の方法。
【請求項５２】
前記活性粒子がゼオライトを含む請求項４０に記載の方法。
【請求項５３】
前記活性粒子が、抗菌粒子、抗ウイルス粒子、抗微生物粒子、抗真菌粒子及び任意のこれらの好適な組み合わせから成る群から選択される請求項４０に記載の方法。
【請求項５４】
前記活性粒子が、活性炭、酸化アルミニウム（活性化アルミナ）、シリカゲル、ソーダ灰、アルミニウム三水和物、重曹、ｐ−メトキシ−２−エトキシエチルエステル桂皮酸（シノキサート）、酸化亜鉛、ゼオライト、二酸化チタン、分子フィルター型材料及び任意のこれらの好適な組み合わせから成る群から選択される請求項４０に記載の方法。
【請求項５５】
前記少なくとも１つの取り除き可能なカプセル材料が、取り除き可能な保護用物質を含み、そして
前記保護用物質が、水溶性界面活性剤、界面活性剤、塩、光反応性材料、生分解性材料、エトキシ化アセチレン性ジオール類、デンプン、潤滑剤、グリコール類、コーンスターチ、鉱物スピリッツ、有機溶媒、パラフィン系溶媒及び任意のこれらの好適な組み合わせから成る群から選択される請求項４０に記載の方法。
【請求項５６】
前記活性粒子が、膜の総重量の０％より多く７５％までを構成する請求項４０に記載の方法。
【請求項５７】
前記活性粒子が、膜の総重量の３０％〜５０％を構成する請求項４０に記載の方法。
【請求項５８】
前記活性粒子が、膜の総重量の０％より多く３０％までを構成する請求項４０に記載の方法。
【請求項５９】
前記内包することが、第１の取り除き可能なカプセル材料で活性粒子を内包することと、第２の取り除き可能なカプセル材料で前記活性粒子を内包することとを含む請求項４０に記載の方法。
【請求項６０】
防水性の組成物であって、
母材と、
取り除き可能なカプセル材料と、
複数の活性粒子と、
１ミルの厚みを含み、
該活性粒子は、１０μｍの粒径を有し、
該取り除き可能なカプセル材料及び該複数の活性粒子の少なくも一方が、該母材に接触しており、
該取り除き可能なカプセル材料を取り除く際に、該活性粒子が該組成物の水蒸気輸送特性および帯電防止特性を改善し、
該防水性の組成物の水蒸気透過率が、直立カップ試験で６００ｇ／ｍ２／日〜反転カップ試験で１１０００ｇ／ｍ２／日を有する、
組成物。
【請求項６１】
前記活性粒子が活性炭を含む請求項６０に記載の組成物。
【請求項６２】
前記活性粒子がゼオライトを含む請求項６０に記載の組成物。
【請求項６３】
前記活性粒子が、前記組成物の総重量の３０％〜５０％を構成する請求項６０に記載の組成物。
【請求項６４】
前記活性粒子が、前記組成物の総重量の０％より多く３０％までを構成する請求項６０に記載の組成物。
【請求項６５】
防水性の組成物であって、
母材と、
取り除き可能なカプセル材料と、
１ミルの厚みと、
複数の活性粒子とを含み、
該活性粒子は、１０μｍの粒径を有し、
該取り除き可能なカプセル材料及び該複数の活性粒子の少なくも一方が、該母材に接触しており、
該カプセル材料を取り除く際に、該活性粒子が該組成物の水蒸気輸送特性およびステルス特性を改善し、
該防水性の組成物の水蒸気透過率が、直立カップ試験で６００ｇ／ｍ２／日〜反転カップ試験で１１０００ｇ／ｍ２／日を有する、
組成物。
【請求項６６】
前記活性粒子が活性炭を含む請求項６５に記載の組成物。
【請求項６７】
前記活性粒子がゼオライトを含む請求項６５に記載の組成物。
【請求項６８】
前記活性粒子が、前記組成物の総重量の３０％〜５０％を構成する請求項６５に記載の組成物。
【請求項６９】
前記活性粒子が、前記組成物の総重量の０％より多く３０％までを構成する請求項６５に記載の組成物。
【請求項７０】
前記実質的に液体不透性の硬化された母材溶液、複数の活性粒子、および少なくとも１つの取り除き可能なカプセル材料が混合物を構成し、該混合物が、該実質的に液体不透性の硬化された母材溶液が硬化される前に、基材に塗布用に適合されている、請求項１に記載の膜。
【請求項７１】
前記活性粒子が、有機活性粒子を含む請求項１に記載の膜。
【発明の詳細な説明】
【背景技術】
【０００１】
関連出願への相互参照
本願は、米国特許法§１１９（ｅ）の下、２００６年５月９日に出願された米国仮特許出願第６０／７９９，４２６号の利益を主張し、よってこの出願の全体を本明細書中で参考として援用する。
【０００２】
開示の背景
材料は、それらの種々の特性に使用されてもよい。たとえば、ポリウレタン、ポリアクリル、１，３−プロパンイオールテレフタレート（ＤｕＰｏｎｔ  ３ＧＴＴＭ又はＤｕＰｏｎｔ  ＳｏｒｏｎａＴＭ）及び乳酸から作られたポリアクチド（ＤＯＷ  Ｃａｒｇｉｌｌ  ＩｎｇｅｏＴＭ）のフィルムのような材料は、それらの防水性特性及び通気性特性のために使用されてもよい。これらの材料は、液体の浸透を防ぐ一方で水蒸気の輸送を提供する。そのような材料は、たとえば、衣料（たとえば、雨具、ジャケット、手袋、長靴及びズボン）で使用されてもよい。注目されるのは、防水性で通気性の膜は、耐水性で通気性の膜とは異なるということである。常圧下では、防水性で通気性の膜は液体が膜を横断することはできないが、耐水性の膜は液体の横断を容認してもよい。水圧ヘッドとして知られる測定を用いて、膜が防水性であるかどうか判定してもよい。この測定によって膜が水を漏らし始める圧力が決定される。１０００ミリバールの圧力に供されたとき漏らさなければ、膜は一般に防水性であるとみなされる。
【０００３】
防水性の膜は、材料への水分の浸透を防ぐ又は出来るだけ抑えるために材料で有利に使用されてもよい。そのような使用の例には、衣服の着用者が濡れるのを防ぐことが望ましい場合の、レインコートなどの衣服の使用が挙げられる。防水性の膜は、水分の浸透を防ぐ又は出来るだけ抑える能力において耐水性の膜より優れるが、非通気性である防水性の材料は、耐水性の膜と比較すると、水分の輸送について限定された能力を示す。その結果、防水性で非通気性の材料（たとえば、ゴム）から作られた衣服は、水蒸気を衣服の中から外側環境に逃がすことができないので、着用者に「暑く、且つ湿気が多い」と思われてもよい。
【０００４】
従って、改善された水分輸送特性を有する通気性の膜（たとえば、防水性の膜）に対するニーズがある。
【０００５】
材料のさらに別の重要な特性は、材料の帯電防止能力に関する。帯電防止材料は、たとえば、繊細な電子構成部品を静電気電荷から保護する保護用包装材料に有利に使用されてもよい。静電気放電の影響を回避できるように電子構成部品及び装置を包装することによる問題は、集積回路でますます小さな寸法が達成され、相対的に小さな電圧レベルによる偶発的な放電を装置がさらに受け易くなるにつれて、ますます深刻になっている。従って、柔軟性や透明性のようなそのほかの特性を失うことなく改善された帯電防止能力を持つ、これらの材料の種々の使用にも望ましい帯電防止材料を製造するニーズがある。
【０００６】
さらに別の望ましいことが多い材料の特性は、材料のステルス特性である。ステルス特性を持つ材料は、実験中、望ましくない赤外線の痕跡を排除するのに使用されてもよい。軍隊への適用では、ステルス材料は、レーダー、赤外線及びそのほかの検知機構に対して見えにくくしている間に、航空機、兵士、船及び飛行機が軍事行動を行うことを可能にするために採用される。従って、これらの材料の種々の使用にも望ましい柔軟性や「持ち味」のようなそのほかの特性を失うことなく、改善されたステルス能力を持つ材料を製造するニーズがある。
【発明の開示】
【課題を解決するための手段】
【０００７】
開示の概要
本開示は、活性粒子で強化された膜及びその製造方法及びその使用方法に関する。膜は、自立型の膜、又は母材上のコーティングであってもよい。本開示は、それ自体限定しないで、特に、防水性で通気性の膜及びその製造方法及びその使用方法に適用可能である。本開示はまた、特に、速乾性、臭気吸収性、帯電防止性の膜及びその製造方法及びその使用方法、並びに改善された赤外線（ＩＲ）吸収性を持つ膜及びその製造方法及びその使用方法にも適用可能である。
本発明は、例えば以下の項目を提供する。
（項目１）
通気性の膜であって、
母材溶液と
活性粒子が該母材溶液の通気性を改善することができる、該母材溶液と接触した複数の活性粒子と、
取り除き可能なカプセル材料を取り除く前に該活性粒子の少なくとも実質的な一部が非活性化されるのを防ぐのに有効な量の少なくとも１つの取り除き可能なカプセル材料とを含み、
その際、該活性粒子の少なくとも一部を再活性化して該膜の通気性を改善するために該取り除き可能なカプセル材料が取り除き可能である、膜。
（項目２）
前記母材が非溶液状態に変換されると防水性特性を示し、前記膜が防水性で通気性の膜である項目１に記載の膜。
（項目３）
前記膜が、少なくとも部分的には前記活性粒子によって帯電防止特性を持つ項目１に記載の膜。
（項目４）
前記膜が、少なくとも部分的には前記活性粒子によってステルス特性を持つ項目１に記載の膜。
（項目５）
前記膜が、少なくとも部分的には前記活性粒子によって臭気吸収特性を持つ項目１に記載の膜。
（項目６）
前記膜が、少なくとも部分的には前記活性粒子によって速乾性特性を持つ項目１に記載の膜。
（項目７）
前記母材溶液が、ポリウレタン溶液、ポリアクリル溶液、１，３プロパンジオールテレフタレート溶液及び任意のこれらの好適な組み合わせから成る群から選択される項目１に記載の膜。
（項目８）
前記活性粒子が活性炭を含む項目１に記載の膜。
（項目９）
前記活性粒子がゼオライトを含む項目１に記載の膜。
（項目１０）
前記活性粒子が、抗菌粒子、抗ウイルス粒子、抗微生物粒子、抗真菌粒子及び任意のこれらの好適な組み合わせから成る群から選択される項目１に記載の膜。
（項目１１）
前記活性粒子が、活性炭、酸化アルミニウム（活性化アルミナ）、シリカゲル、ソーダ灰、アルミニウム三水和物、重曹、ｐ−メトキシ−２−エトキシエチルエステル桂皮酸（シノキサート）、酸化亜鉛、ゼオライト、二酸化チタン、分子フィルター型材料及び任意のこれらの好適な組み合わせから成る群から選択される項目１に記載の膜。
（項目１２）
前記少なくとも１つの取り除き可能なカプセル材料が、水溶性界面活性剤、界面活性剤、塩（たとえば、塩化ナトリウム、塩化カルシウム）、ポリマー塩、ポリビニルアルコール類、ワックス（たとえば、パラフィン、カルナウバ）、光反応性材料、分解性材料、生分解性材料、エトキシ化アセチレン性ジオール類、デンプン、潤滑剤、グリコール類、コーンスターチ、鉱物スピリッツ、有機溶媒、パラフィン系溶媒及び任意のこれらの好適な組み合わせから成る群から選択される項目１に記載の膜。
（項目１３）
前記活性粒子が、前記膜の約０％〜約７５％を構成する項目１に記載の膜。
（項目１４）
前記活性粒子が、前記膜の約３０％〜約５０％を構成する項目１に記載の膜。
（項目１５）
前記活性粒子が、前記膜の約０％〜約３０％を構成する項目１に記載の膜。
（項目１６）
前記活性粒子が、前記膜の約０％〜約５０％を構成する項目１に記載の膜。
（項目１７）
前記膜が、紡糸又は布である項目１に記載の膜。
（項目１８）
前記膜が、プラスチック材料である項目１に記載の膜。
（項目１９）
前記膜が、衣料品である項目１に記載の膜。
（項目２０）
前記膜が、布である項目１に記載の膜。
（項目２１）
前記膜が、被覆された布である項目１に記載の膜。
（項目２２）
前記膜が、ｅＰＴＦＥ上に被覆される項目１に記載の膜。
（項目２３）
前記膜が、被覆された衣料品である項目１に記載の膜。
（項目２４）
前記膜が、不織布膜を含む項目１に記載の膜。
（項目２５）
前記膜が、積層体である項目１に記載の膜。
（項目２６）
前記膜が、バッグ、発泡体、プラスチック成分、室内装飾品、カーペット、敷物、マット、シート、タオル、敷物、ペットの寝床、マットレスパッド、マットレス、カーテン、フィルター、靴、靴の中敷、おむつ、シャツ、ズボン、ブラウス、下着、保護服、及び任意のこれらの好適な組み合わせから成る群から選択される項目１に記載の膜。
（項目２７）
前記取り除き可能なカプセル材料が、第１の取り除き可能なカプセル材料であり、そして前記膜がさらに第２の取り除き可能なカプセル材料を含む項目１に記載の膜。
（項目２８）
組成物であって、
母材と、
該母材に接触した複数の活性粒子とを含み、該活性粒子が該組成物の水蒸気輸送能力を改善する組成物。
（項目２９）
前記活性粒子が、前記組成物の約０％〜約７５％を構成する項目２８に記載の組成物。
（項目３０）
前記活性粒子が、前記組成物の約３０％〜約５０％を構成する項目２８に記載の組成物。
（項目３１）
前記活性粒子が、前記組成物の約０％〜約３０％を構成する項目２８に記載の組成物。
（項目３２）
前記活性粒子が、前記組成物の約２５％〜約７５％を構成する項目２８に記載の組成物。
（項目３３）
前記活性粒子が、前記組成物の約０％〜約５０％を構成する項目２８に記載の組成物。
（項目３４）
前記母材が非溶液状態に変換されると防水性特性を示す項目２８に記載の組成物。
（項目３５）
前記組成物が、少なくとも部分的には活性粒子によって帯電防止特性を持つ項目２８に記載の組成物。
（項目３６）
前記組成物が、少なくとも部分的には活性粒子によってステルス特性を持つ項目２８に記載の組成物。
（項目３７）
前記組成物が、少なくとも部分的には活性粒子によって臭気吸収特性を持つ項目２８に記載の組成物。
（項目３８）
前記組成物が、少なくとも部分的には活性粒子によって速乾性特性を持つ項目２８に記載の組成物。
（項目３９）
前記活性粒子が、活性炭、酸化アルミニウム（活性化アルミナ）、シリカゲル、ソーダ灰、アルミニウム三水和物、重曹、ｐ−メトキシ−２−エトキシエチルエステル桂皮酸（シノキサート）、酸化亜鉛、ゼオライト、二酸化チタン、分子フィルター型材料及び任意のこれらの好適な組み合わせから成る群から選択される項目２８に記載の組成物。
（項目４０）
取り除き可能なカプセル材料を取り除く前に前記活性粒子の少なくとも実質的な一部が非活性化されるのを防ぐのに有効な量の少なくとも１つの取り除き可能なカプセル材料をさらに含み、その際、前記活性粒子の少なくとも一部を再活性化して前記組成物の水蒸気輸送能力を改善するために前記取り除き可能なカプセル材料が取り除き可能である、項目２８に記載の組成物。
（項目４１）
前記少なくとも１つの取り除き可能なカプセル材料が、水溶性界面活性剤、界面活性剤、塩（たとえば、塩化ナトリウム、塩化カルシウム）、ポリマー塩、ポリビニルアルコール類、ワックス（たとえば、パラフィン、カルナウバ）、光反応性材料、分解性材料、生分解性材料、エトキシ化アセチレン性ジオール類、デンプン、潤滑剤、グリコール類、コーンスターチ、鉱物スピリッツ、有機溶媒、パラフィン系溶媒及び任意のこれらの好適な組み合わせから成る群から選択される項目４０に記載の組成物。
（項目４２）
通気性の膜を製造する方法であって、該方法は、
複数の活性粒子を少なくとも１つの取り除き可能なカプセル材料に内包して内包された活性粒子を製造することと、
該内包された粒子を母材溶液と混合して混合溶液を得ることと、
該混合溶液を非溶液形態に変換して該通気性の膜を製造することとを含み、その際、該膜の通気性特性は、少なくとも部分的には該活性粒子の混合によるものである、方法。
（項目４３）
前記母材溶液が非溶液形態に変換されると防水性特性をさらに示す項目４２に記載の方法。
（項目４４）
前記膜が、少なくとも部分的には前記活性粒子の混合によって帯電防止特性を持つ項目４２に記載の方法。
（項目４５）
前記膜が、少なくとも部分的には前記活性粒子の混合によって速乾性特性を持つ項目４２に記載の方法。
（項目４６）
前記膜が、少なくとも部分的には前記活性粒子の混合によって臭気吸収特性を持つ項目４２に記載の方法。
（項目４７）
前記膜が、少なくとも部分的には前記活性粒子の混合によってステルス特性を持つ項目４２に記載の方法。
（項目４８）
前記内包と前記混合が単一の工程で行われる項目４２に記載の方法。
（項目４９）
さらに、前記内包された活性粒子から前記カプセル材料の少なくとも一部を取り除くことを含む項目４２に記載の方法。
（項目５０）
前記取り除くことが前記カプセル材料を溶解することを含む項目４９に記載の方法。
（項目５１）
前記取り除くことが前記カプセル材料を蒸発させることを含む項目４９に記載の方法。
（項目５２）
前記カプセル材料が前記活性粒子を非活性化し、前記取り除くことが前記活性粒子を再活性化することを含む項目４９に記載の方法。
（項目５３）
前記母材溶液が、ポリウレタン溶液、ポリアクリル溶液、１，３プロパンジオールテレフタレート溶液及び任意のこれらの好適な組み合わせから成る群から選択される項目４２に記載の方法。
（項目５４）
前記活性粒子が活性炭を含む項目４２に記載の方法。
（項目５５）
前記活性粒子がゼオライトを含む項目４２に記載の方法。
（項目５６）
前記活性粒子が、抗菌粒子、抗ウイルス粒子、抗微生物粒子、抗真菌粒子及び任意のこれらの好適な組み合わせから成る群から選択される項目４２に記載の方法。
（項目５７）
前記活性粒子が、活性炭、酸化アルミニウム（活性化アルミナ）、シリカゲル、ソーダ灰、アルミニウム三水和物、重曹、ｐ−メトキシ−２−エトキシエチルエステル桂皮酸（シノキサート）、酸化亜鉛、ゼオライト、二酸化チタン、分子フィルター型材料及び任意のこれらの好適な組み合わせから成る群から選択される項目４２に記載の方法。
（項目５８）
前記少なくとも１つの取り除き可能なカプセル材料が、水溶性界面活性剤、界面活性剤、塩（たとえば、塩化ナトリウム、塩化カルシウム）、ポリマー塩、ポリビニルアルコール類、ワックス、光反応性材料、分解性材料、生分解性材料、エトキシ化アセチレン性ジオール類、デンプン、潤滑剤、グリコール類、コーンスターチ、鉱物スピリッツ、有機溶媒、パラフィン系溶媒及び任意のこれらの好適な組み合わせから成る群から選択される項目４２に記載の方法。
（項目５９）
前記活性粒子が、膜の約０％〜約７５％を構成する項目４２に記載の方法。
（項目６０）
前記活性粒子が、膜の約３０％〜約５０％を構成する項目４２に記載の方法。
（項目６１）
前記活性粒子が、膜の約０％〜約３０％を構成する項目４２に記載の方法。
（項目６２）
前記内包することが、第１の取り除き可能なカプセル材料で活性粒子を内包することと、第２の取り除き可能なカプセル材料で前記活性粒子を内包することとを含む項目４２に記載の方法。
（項目６３）
組成物であって、
母材と、
該母材に接触した複数の活性粒子とを含み、該活性粒子が該組成物の帯電防止特性を改善する、組成物。
（項目６４）
前記活性粒子が活性炭を含む項目６３に記載の組成物。
（項目６５）
前記活性粒子がゼオライトを含む項目６３に記載の組成物。
（項目６６）
前記活性粒子が、前記組成物の約３０％〜約５０％を構成する項目６３に記載の組成物。
（項目６７）
前記活性粒子が、前記組成物の約０％〜約３０％を構成する項目６３に記載の組成物。
（項目６８）
組成物であって、
母材と、
該母材に接触した複数の活性粒子とを含み、該活性粒子が該組成物のステルス特性を改善する、組成物。
（項目６９）
前記活性粒子が活性炭を含む項目６８に記載の組成物。
（項目７０）
前記活性粒子がゼオライトを含む項目６８に記載の組成物。
（項目７１）
前記活性粒子が、前記組成物の約３０％〜約５０％を構成する項目６８に記載の組成物。
（項目７２）
前記活性粒子が、前記組成物の約０％〜約３０％を構成する項目６８に記載の組成物。
【０００８】
ある実施態様では、通気性の膜には、母材溶液及び活性粒子が含まれる。膜に組み入れられる活性粒子は、種々の望ましい特性、たとえば、水蒸気輸送能力、帯電防止特性又はステルス特性を改善してもよいし、それらを膜に付加してもよい。ある実施態様では、母材は、非溶液状態に変換されると防水性特性を示し、それによって結果として防水性の膜になる。ある実施態様では、活性粒子は、膜を製造する過程の前、その間、又はその後（又はその組み合わせ）、活性を失うことから保護されてもよい。これらの実施態様では、活性粒子は、活性粒子の少なくとも実質的な部分が、取り除き可能なカプセル材料の取り除きの前に非活性化されるのを防ぐのに十分な量で少なくとも１つの取り除き可能なカプセル材料に内包されてもよい。ある実施態様では、取り除き可能なカプセル材料を取り除きて、活性粒子の少なくとも一部を再活性化し、膜の通気特性、帯電防止特性又はステルス特性を改善してもよい。
【０００９】
ある実施態様では、膜は、ポリウレタン及び固形粒子を含んでもよい。膜は、基材、たとえば、織物、不織布、ｅＰＴＦＥ（処理又は未処理）基材、ＰＴＥＥ基材、ポリウレタン基材、若しくは編み物材料に適用してもよく、又は基材と独立して使用してもよい。ある実施態様では、膜は、ポリウレタン溶液の混合物、ポリアクリル溶液、ポリウレタン溶液、１，３プロパンジオールテレフタレート溶液、又はそのほかの好適な溶液と、保護された又は保護されていない（又はその組み合わせ）活性粒子から得てもよい。
【００１０】
ある実施態様では、内包された活性粒子を母材溶液に組み入れた後、取り除き可能な保護用物質（又は取り除き可能なカプセル材料）の少なくとも一部を取り除きて活性粒子を再活性化してもよい。取り除き可能な保護用物質をいったん取り除くと、活性粒子は、特徴（たとえば、臭気吸収性、水分管理など）を向上させる性能を母材溶液又は膜に与える。膜に付与される特徴を向上させる性能に加えて、活性粒子がそれに組み入れられる前、母材に一般的に関連する持ち味、質感、耐久性、強度、伸縮性、粘性、圧縮性、膨張性、相対密度、そのほかの物性及び化学的特性、又はその組み合わせを維持するような方法で活性粒子が組み入れられてもよい。
【００１１】
本発明のさらなる特徴、その性質及び種々の利点は、添付の図面及び以下の種々の実施態様の詳細な説明からさらに明らかであろう。
【発明を実施するための最良の形態】
【００１２】
詳細な説明
図１は、本発明のある実施態様の原理に従って、活性粒子で強化された膜、たとえば、防水性で通気性の膜を製造するのに利用されてもよい工程を説明するフローチャートを示す。工程１１０では、母材溶液が提供される。母材溶液には、非溶液状態に変換すると（たとえば、硬化）、防水性で通気性の特性を示す材料が挙げられてもよい。たとえば、母材溶液には、ポリウレタン溶液（単数）、ポリアクリル溶液、ポリウレタン溶液（複数）、１，３−プロパンジオールテレフタレート溶液又はそのほかの好適な溶液が挙げられてもよい。母材溶液は、水、及び架橋ポリマーのようなそのほかの成分が含まれてもよい。所望であれば、少なくとも２つの異なった母材溶液の組み合わせ（たとえば、ポリウレタン溶液とポリアクリル溶液の組み合わせ）を用いてもよい。使用されてもよいポリウレタンの例は、Ｃｌｅｖｅｌａｎｄ，  ＯｈｉｏのＮｏｖｅｏｎ  Ｃｏｒｐｏｒａｔｉｏから入手可能な通気性ポリウレタンである。たとえば、米国特許第６，８９７，２８１号を参照のこと。本発明のある実施態様の原理に従って、防水性で通気性の膜のための母材溶液に含められてもよいポリウレタンの詳細な議論のために、その開示全体が参照によって本明細書に組み入れられる。
【００１３】
ある実施態様では、母材溶液は、ＮｏｖｅｏｎのＰｅｒｍａｘＴＭポリウレタンコーティング化合物を含んでもよい。別の実施態様では、母材溶液は、ＮｏｖｅｏｎのＰｅｒｍａｘＴＭポリウレタンコーティング、アクリルポリマー及び付加的な架橋剤を含んでもよい。
【００１４】
工程１２０では、活性粒子が提供されてもよい。活性粒子は、保護された状態又は保護されていない状態で提供されてもよい。特定の粒子を使用して、たとえば、気体、液体及び固体のような異なった形態での材料に性能特性を付加することは周知である。これらの粒子は、臭気吸収、水分管理、紫外線保護、化学物質保護、生物災害保護、難燃性、抗菌保護、抗ウイルス保護、抗真菌保護、抗微生物保護、及びそのほかの因子、及びこれらの組み合わせに好適である特性を有してもよい。
【００１５】
これらの粒子は、「活性がある」のでそのような特性を提供してもよい。すなわち、これらの粒子の表面に活性があってもよい。表面に活性がある粒子は、表面で化学反応を起こす能力を有する又は物理反応を起こす能力、たとえば、それ自体固体、液体、気体又はその組み合わせであってもよい物質を含む物質を吸収する又は捕捉する能力を有するので、活性がある。活性粒子によって捕捉又は吸収されてもよい物質の例には、花粉、水、ブタン、周囲空気、が挙げられるが、これらに限定されない。特定の型の活性粒子（たとえば、活性炭）は、各粒子が多数の孔（たとえば、粒子当たり、何千、何万、又は何十万の桁の孔）から成る大きな表面積を有するので、吸収特性を有する。それは、粒子、さらに詳しくは、その活性（たとえば、吸収する能力）を持つ粒子の表面を提供するこれらの孔である。たとえば、活性炭のような活性粒子は活性炭の孔の中に物質を捕捉することによって物質（たとえば、ブタン）を吸収してもよい。
【００１６】
活性粒子には、活性炭、酸化アルミニウム（活性化アルミナ）、シリカゲル、ソーダ灰、アルミニウム三水和物、重曹、ｐ−メトキシ−２−エトキシエチルエステル桂皮酸（シノキサート）、酸化亜鉛、ゼオライト、二酸化チタン、分子フィルター型材料及びそのほかの好適な材料が挙げられてもよいが、これらに限定されない。
【００１７】
孔を遮断する又は阻害するので、活性粒子の表面活性を低下させることによって、物質に活性粒子を暴露することが活性粒子の活性を低下させてもよく、又は永続的に打ち消してもよい。すなわち、いったん孔が物質によって遮断される又は阻害されると、それらの遮断された又は阻害された孔は、さらなる吸収を妨害されてもよい。しかしながら、活性粒子の吸収能力は、孔を遮断している又は阻害している物質を取り除くことによって高められてもよく、回復されてもよい。従って、活性粒子は、たとえば、所定の温度に加熱することによって活力を取り戻してもよいし、再活性化されてもよい。
【００１８】
活性粒子に関連する一般的な問題は、粒子を材料（たとえば、母材）に組み入れる工程の前、その間又はその後、それらが活性を失う又は永続的に非活性になる可能性があるということである。たとえば、活性粒子の製造元から最終ユーザーへの過程において又は輸送の間、使用される前に周囲環境での汚染物質に暴露されると、活性粒子はその活性の一部を失う可能性がある。粒子の活性がどれくらい打ち消される又は低減されるかにかかわらず、そのようなその打消しや低減は、活性粒子を使用して製品の１以上の特性を付加する又は改善する工程によって製造される製品に有害に影響を及ぼす。たとえば、粒子の活性が低下すると、活性の低下を埋め合わせるためにさらに重い粒子負荷が必要とされ、それは、工程で処理された材料の望ましい固有の特徴（たとえば、持ち味）の１以上に負の影響を及ぼしてもよい粒子の負荷を結果的に生じる可能性がある。さらに、重い粒子負荷は、結合剤負荷の増大を必要とし、それは、工程で処理された特徴にさらに影響を及ぼす。従って、粒子活性の最小の低下でさえ、その低下から生じる累積効果（たとえば、追加の粒子及び結合剤の負荷）のために材料に有害な効果を及ぼす可能性があることが理解されるであろう。
【００１９】
有害な物質又は非有害な物質による「早過ぎる非活性化」（すなわち、望ましくない、普通、早いとき）に対して保護するために、そのような早過ぎる非活性化が結合剤物質への導入、押し出しへの導入によって、又はそうではないことによって生じようと、生じまいと、活性粒子は、取り除き可能なカプセル材料で保存されてもよい。カプセル材料を取り除く際、活性粒子は再活性化され、活性粒子は環境において性能上の吸収が可能になる（そのような性能上の吸収が、有害物質の吸収を通して永続的である性能で誘導された非活性化状態を結果的に生じようと、生じまいと、又はそのような性能上の吸収が、粒子の再生を介して取り除かれてもよい非有害物質の吸収を介して一時的な性能で誘導された非活性化状態を結果的に生じようと、生じまいと）。
【００２０】
活性粒子は、少なくとも１つの取り除き可能な保護用物質（又は取り除き可能なカプセル材料）の使用を介して「保護」されてもよい。保護用物質の導入及び取り除きは、保護用物質が導入されていない場合の活性粒子の性能に比べて、結果的に、強化された活性性能、たとえば、強化された吸収、水分管理、抗微生物機能性、抗真菌機能性、抗菌機能性及び触媒相互作用を生じる。保護された活性粒子は、取り除き可能な保護用物質の使用を介してそのような活性粒子を組み入れている材料の有効な性能を向上させてもよい。
【００２１】
保護された活性粒子のさらに特定の態様は、取り除き可能な保護用物質が、早過ぎる非活性化に対して活性粒子の活性を保護するということである。有害な又は非有害な物質又は事柄（たとえば、活性粒子と母材を含む組成物の押し出し中での、又は活性粒子と母材を含むフィルムの延伸中での母材の有害な吸収）によって早過ぎる非活性化が引き起こされてもよく、そのような活性粒子は、粒子表面の暴露、又は種々の物質若しくは事柄（任意の相の）の近傍での粒子表面を介して相互作用する能力を有する。そのような早過ぎる非活性化からの保護は少なくとも１つの取り除き可能な保護用物質（又は取り除き可能なカプセル材料）の使用を介して達成される。取り除き可能なカプセル材料又は取り除き可能な保護用物質は、再活性化中に保護用物質を取り除きて、その後の活性粒子による活性のある性能を可能にするような方法で、保護された状態で活性粒子を維持して早過ぎる非活性化を防いでもよい。活性粒子が保護された又は非活性化された状態にある場合、そのさらなる性能相互作用は、一時的に又は永続的に、完全に低減される又は打ち消される。非活性化の状態が、有害事象（たとえば、有害な物質又は事柄の吸収）の結果であるならば、粒子の影響された領域はさらに永続的である。有害な早過ぎる非活性化は、種々の状況で生じてもよく、その状況には、たとえば、活性粒子が有害なスラリーに導入される若しくは押し出し工程に暴露される場合、又は所望の時間に活性性能を提供する粒子の不能を生じるそのほかの有害な事象又は材料に一度に暴露される場合（たとえば、粒子を含有する材料のフィルムの延伸）が含まれる。そのような非活性化が所望の又は適当な時間に生じるのであれば（たとえば、フィルムの延伸後及び意図された標的物質又は事柄と関連して）、有害な非活性化が生じてもよく、それが永続的な非活性化を構成しなくてもよい。
【００２２】
吸収活性及び水分管理の場合、活性粒子を有害事象又はそのほかの吸収性能制限因子に暴露する前に取り除き可能な保護用物質を活性粒子に導入すると、活性粒子は、保護された状態又は非活性化された状態に置かれ、早過ぎる非活性化が回避されるべき時間、活性粒子の性能上の吸収を制限する。保護用物質の取り除きによる再活性化によって、活性粒子が、他の物質又は事柄、たとえば、活性粒子を組み入れる仕上げ物品の環境における標的の物質又は事柄と相互作用することが再び可能になる。
【００２３】
非活性化が、物品に組み入れた場合粒子による性能活性（この場合、性能上の吸収）（取り除き可能な保護用物質の取り除き後一度に吸収）の結果である場合、所望であれば、及びそのような非活性化が非有害な事象によったのであれば、性能活性は、再生（又はそのほかの再活性化）」を介して回復されてもよい。再生の過程には、たとえば、本発明の防水性で通気性の膜を組み入れている衣服の洗濯機／乾燥機の循環が挙げられてもよい。
【００２４】
活性粒子を使用して母材における性能活性を高めることに関して（活性が、粒子の表面を相互作用の環境標的に暴露することに依存した吸収性、抗微生物性であろうとなかろうと、又は単に、取り除き可能な保護用物質の使用を介して阻害される及び／又は高められる活性であろうとなかろうと）、少なくとも１つの取り除き可能なカプセル材料の使用によって、埋め込み物質又は事柄（又は得られた物品における）においてさらに少ない活性粒子を使用して有効な活性性能を達成し、それによって埋め込み物質又は事柄又は得られた物品のそのほかの物性（たとえば、強度又は感覚）の劣化の可能性を低下させる。本発明では驚くべきことに、母材溶液、たとえば、ポリウレタン溶液への保護された活性粒子の添加が母材の通気性（又は水蒸気輸送能力）を劇的に高めることが見い出されていることに言及のこと。
【００２５】
取り除き可能な保護用物質の使用は、活性粒子の一部の遅延した暴露が、当初の暴露又は後の高められた活性性能（たとえば、早過ぎる非活性化に対する保護の結果生じる向上を含めて）を達成できるように設計されてもよい。
【００２６】
取り除き可能な保護用物質には、水溶性界面活性剤、界面活性剤、塩（たとえば、塩化ナトリウム、塩化カルシウム）、ポリマー塩、ポリビニルアルコール類、ワックス（たとえば、パラフィン、カルナウバ）、光反応性材料、分解性材料、生分解性材料、エトキシ化アセチレン性ジオール、デンプン、潤滑剤、グリコール類、鉱物スピリッツ、有機溶媒、及び任意のそのほかの好適な物質が挙げられてもよいが、これらに限定されない。活性粒子を保護するのに好適であるそのような保護用物質の具体例には、Ｈｏｕｓｔｏｎ  ＴＸのＳａｓｏｌ  Ｎｏｒｔｈ  Ａｍｅｒｉｃａ  Ｉｎｃ．によって販売されたＬＰＡ−１４２溶媒、Ｓｔ．  Ｌｏｕｉｓ  ＭｏのＳｉｇｍａ−Ａｌｄｒｉｃｈによって販売されたコーンスターチＳ９６７９、Ａｌｌｅｎｔｏｗｎ，  ＰｅｎｎｓｙｌｖａｎｉａのＡｉｒ  Ｐｒｏｄｕｃｔｓ  ａｎｄ  Ｃｈｅｍｉｃａｌｓ  Ｃｏｒｐｏｒａｔｉｏｎによって販売されたサーフィノールＡＥ０３、ＡＥ０２、４８５Ｗ、４８５、２５０２及び４６５水溶性界面活性剤、Ｃｈａｒｌｏｔｔｅ，  Ｎｏｒｔｈ  ＣａｒｏｌｉｎａのＢＡＳＦ  Ｃｏｒｐｏｒａｔｉｏｎによりテクスティルワックス−Ｗ及びサイズＳＦ−２として販売されたワックス、及びＣｌｅｖｅｌａｎｄ，  ＯｈｉｏのＫｉｎｄｔ−Ｃｏｌｌｉｎｓ  Ｃｏｍｐａｎｙにより型番Ｋｉｎｃｏ８７８−Ｓ及びＫｉｎｃｏ７７８として販売されたワックスが挙げられる。ＤＯＷＡＮＯＬ（ＤＰｎＰ、ＤＰＭ又はＤＰＭＡ）及びＴＲＩＴＯＮ  ＣＦ−ＩＯの名のもとでＤＯＷ  Ｃｈｅｍｉｃａｌ  Ｃｏｍｐａｎｙから販売されたグリコール類も好適な保護用物質として使用されてもよい。
【００２７】
保護された活性粒子、その調製及び適用、並びに保護用物質の取り除きのさらに詳細な説明は、たとえば、その全体が参照によって本明細書に組み入れられる米国特許出願公開番号２００４／００１８３５９に見い出されてもよい。本発明の議論の目的で、溶媒（たとえば、水）で稀釈されてもよく又はされなくてもよい少なくとも１つの保護用物質のスラリーに活性粒子を混合することによって活性粒子が保護されてもよいことが言及される。
【００２８】
工程１３０では、母材溶液と活性粒子が一緒に混合されてもよい。活性粒子が母材溶液全体にわたって分散されて均一な粘度を有する混合物を提供してもよい。所望であれば、そのほかの成分、たとえば、架橋剤又は溶媒をこの工程で添加してもよい。ある実施態様では、母材溶液と混合する前に１以上のカプセル材料又は保護用物質によって活性粒子が保護されてもよい。他の実施態様では、内包又は保護しないで活性粒子を母材溶液と混合してもよい。さらに他の実施態様では、母材溶液と混合した活性粒子の一部だけが保護されてもよい。
【００２９】
工程１４０では、硬化される前に、又はそのほかの好適な手段によって非溶液形態に変換される前に混合物がその上に層又はフィルムを形成するように混合物を基材上に塗布してもよい。基材は、硬化された混合物が永続的に添えられることが意図される基材、たとえば、織物、不織布、紙又は編んだ材料であってもよい。ある実施態様では、混合物は非溶液状態に変換され、積層体として使用されてもよい。硬化された混合物が取り外され、基材とは独立して使用されることが意図されるやり方では、混合物は、剥離紙又は硬化混合物に接着するのに低い親和性を有するほかの基材に塗布されてもよい。硬化混合物は本明細書では膜と呼ばれてもよい。材料を被覆した後、混合物が硬化されて、本発明のある実施態様の原理に従って防水性で通気性の膜を提供する。混合物は、それを所定の温度に所定の時間供することによって硬化されてもよい。硬化を達成するための従来の技法、たとえば、従来のオーブン、ＩＲヒーター又はそのほかの好適なアプローチを使用してもよい。
【００３０】
工程１５０では、膜を製造する過程の前、途中、後で活性粒子が保護されたら、活性粒子から保護用物質を取り除きてもよい。混合物を硬化しているとき、又は保護用物質が取り外されるような過程（たとえば、洗濯／乾燥）又は作用因子（たとえば、光、溶媒、細菌）に供されるとき、保護用物質を取り除きてもよい。保護用物質すべてが取り外されるとは限らなくてもよいことが理解される。すなわち、保護用物質の一部が母材又は活性粒子と接触したままであってもよい。
【００３１】
実際には、図１の過程１００で示された１以上の工程をそのほかの工程と組み合わせ、任意の好適な順で実行し、並行して（たとえば、同時に又は実質的に同時に）実行され、又は除かれる。
【００３２】
保護用物質が取り外される程度は経時的に変化してもよいことがさらに理解される。たとえば、見込まれるすべての又は見込まれるほとんどすべての保護用物質が取り外される前に硬化混合物は幾つかの処理を受けなければならなくてもよい。別の例として、２つの異なった保護用物質が使用される場合、他方に比べて一方の物質が相対的に速く取り外されてもよい。
【００３３】
上述の過程又はその変形を用いて得られる膜は驚くべきことに、向上した水蒸気輸送特性と同様に液体不透性特性を有する材料を結果として生じる。
【００３４】
上述の過程又はその変形を用いて、それに組み入れられた活性粒子に少なくとも部分的に由来する望ましい特性を持つ膜を製造してもよいことが理解される。たとえば、ある実施態様では、図１の過程１００を用いて向上した帯電防止特性を持つ膜を製造してもよい。ある実施態様では、過程１００を用いて改善されたステルス特性を持つ膜を製造してもよい。
【００３５】
本発明のある実施態様に係る膜は、異なった負荷の原料を有する混合物に由来してもよい。各原料（たとえば、母材、活性炭及び保護用物質）の負荷は、混合物の所定の比率を構成してもよい。材料の負荷は、所望の特性を有する膜を製造するのに有効な量であってもよい。
【００３６】
膜は、混合物に由来するとき、膜の総重量の所定の重量比率の炭素を含んでもよい。たとえば、炭素の負荷は、膜の総重量の約０％〜約７５％の範囲であってもよい。ある実施態様では、炭素の負荷は、約０％〜約２５％の範囲であってもよい。ある実施態様では、炭素の負荷は、約０％〜約５０％の範囲であってもよい。
【００３７】
特定の炭素負荷は、さらに良好な臭気吸収と同様に、他の負荷よりもさらに良好な水蒸気輸送を有する膜を結果として生じる。たとえば、膜の総重量の約３０％〜約５０％の範囲での炭素負荷は、水分の浸透を防ぐ膜の能力を保持しつつ、膜の水蒸気輸送能力を有意に改善することが見い出された。所定の炭素負荷を用いて１以上の所望の性能因子（たとえば、水蒸気輸送及び臭気吸収）を達成してもよいことが理解される。上記で提示された例証となる比率の重量負荷が活性炭に制約されないことも理解される。これらの負荷は、同様に他の活性粒子に用いられてもよいし、活性レベルの評価に応じて活性粒子から引き出されるように調整されてもよい。さらに、上記で提示された比率の負荷は、単に例証となるものであり、指定された範囲の中に明白に含まれない負荷を排除しない。たとえば、本発明の精神及び原理の範囲内で、種々の用途に所望される膜の特性の少なくとも一部を依然として保持しつつ、そのような負荷によって組み入れられた活性粒子が膜に望ましい特性を付与することができるのなら、上記で特定された範囲の外側の比率の負荷が期待される。
【００３８】
ある実施態様では、膜は、活性粒子が保護されていない混合物から創製されてもよい。すなわち、母材溶液を活性粒子と混合し、硬化して、たとえば、防水性で通気性の特性を有する膜を結果的に生じてもよい。ある実施態様では、膜は、母材溶液と取り除き可能な保護用物質を含むが、活性粒子を含まない合物から創製されてもよい。ある実施態様では、膜は、母材溶液と非活性の粒子を含む混合物から創製されてもよい。ある実施態様では、膜は、母材溶液と非活性の粒子と取り除き可能な保護用物質を含む混合物から創製されてもよい。
【００３９】
以下は例証となる実施例を提供するが、その際、膜は異なった混合物から得られる。これらの実施例は説明のみを目的とするものであって、決して本発明の範囲を限定すると解釈すべきではない。
【実施例】
【００４０】
（実施例１）
ポリウレタン溶液を保護された活性炭と組み合わせた。保護された活性炭をポリウレタン溶液に懸濁し、ナイロンの織物に塗布した。混合物を乾燥し、オーブンで硬化したが、その際、保護用物質の一部を除き（たとえば、蒸発させた）、基材上に被覆された膜が結果的に得られ、膜は、１ミルの厚さを有した。次いで、ブタンの吸収、乾燥時間、水蒸気透過率（ＭＶＴＲ）、水圧ヘッド、ＩＲ反射率及び体積抵抗率について、得られた膜を調べた。
【００４１】
水蒸気透過率（ＭＶＴＲ）は、水分が着衣、フィルム、膜又はそのほかの構造物を浸透する速度であり、一般に１日当たり、平方メートル当たりのグラム（ｇ／ｍ２／日）で測定される。ＭＶＴＲを測定するための様々な方法には、モカン法、少ない水分接触のための直立法（膜に接触する間接的な液体）及び高い水分接触のための反転法（膜に接触する直接的な液体）が挙げられる。直立法及び反転法を本実施例では使用した。
【００４２】
カップ法によるＭＶＴＲは、ＡＳＴＭ  Ｅ９６−９４の水性法に従って４０℃、相対湿度２０％にて２４時間にわたって測定してもよい。カップは通常２５ｃｍ２の面積の開口部を有する。直立カップ試験については、約１０ｇの精製水をカップに入れるが、反転のカップには２０ｇの精製水を用いる。使用される水は通常、超純粋で脱イオンされる。
【００４３】
剥離紙上の混合物を引きおろすことによって膜も製造した。膜はオーブン中で硬化し、乾燥し、次いで剥離紙から取り除きて自立型の膜を得た。この膜は厚さ１ミルだった。
【００４４】
サーフィノール４８５ＴＭで活性炭を保護した。水とサーフィノール４８５ＴＭを含む水性スラリーに活性炭を供した。さらに水を加えることによって、このスラリーをポリウレタン溶液に加え、スラリー、又はポリウレタン溶液と保護された炭素の混合物の粘度を調整した。炭素は、アスベリー５５６４ＴＭ粉末化ココナッツ活性炭だった。架橋剤を用いてポリウレタンの分子量を高め、それによって膜がさらに良好に基材に接着できた。
【００４５】
１ミルのドローダウンロッドを用いて混合物を成形した。硬化及び乾燥は３５０°Ｆのオーブンにて３０分間行った。膜は図２に示す混合物から調製した。図２は、本実施例で膜を調製するのに使用された混合物の具体的な例証となる処方を示す。試料４１−６−５は、「基準」と標識された試料のように対照である。今や、４１−７で始まる試料の命名について議論する。一番右の番号（たとえば、試料４１−７−１−２における「２」）は、試料４１−７−１における膜の位置に言及する。従って、試料番号が４１−７−１−４（図３に示されるような）であるならば、データは、試料４１−７−１における位置４から得られる。
【００４６】
それぞれの膜は、防水性で且つ通気性であることが観察された。図３は、この試料に従って構成された膜から得られた例証となるデータを示す。このデータは、各膜試料の総重量、フィルム重量及び炭素重量を含む。図３はまた、膜試料から得た例証となるＭＶＴＲのデータも示す。図３に示されるように、ほとんどの試料は、対照よりも改善されたＭＶＴＲを有する。
【００４７】
ある実施態様では、活性粒子を母材に組み入れる上述の方法（活性粒子が組み入れに先立って保護されていようと保護されてなかろうと）を用いて、強化された帯電防止特性及び導電特性を持つ膜を製造してもよい。帯電防止材料は一般に、電荷の蓄積を減らす又は除くその能力で使用される。材料の帯電防止特性は、材料をやや導電性にすることによって高めることができる。材料の導電特性を判定する方法の１つは、材料の体積抵抗率を測定することである。体積抵抗率は、材料がどれくらい容易に電気を伝導するかを示す。体積抵抗率が小さければ小さいほど、材料の電気伝導率は高いので、材料は容易に電気を伝導する。図４は、幾つかの試料について例証となる体積抵抗率のデータを示す。結果によって示されるように、その中に組み入れられた活性炭を有する試料は、その中に組み入れられた活性炭を有さない対照に比べて低下した体積抵抗率を有する。上記で説明したように、対照に比べて、活性炭試料の体積抵抗率での観察された低下は、母材への活性炭の組み入れが試料又は膜の電気伝導性及び帯電防止能力を改善したことを示している。
【００４８】
ある実施態様では、活性粒子を母材に組み入れる上述の方法（活性粒子が組み入れに先立って保護されていようと保護されてなかろうと）を用いて、強化されたステルス特性を持つ膜を製造してもよい。強化されたステルス特性を持つ材料は、低い赤外線（ＩＲ）反射率を持ち、軍服、戦車、人工衛星のコーティングとして、及び強化されたステルス特性を持つ材料が望ましいいかなるシナリオにおいても有用であってもよい。特定の波長に対して低い反射率を持つ材料は、その波長のほとんどを吸収するので、その特定の波長の光の対象になった場合、材料を検知しにくくする。たとえば、本発明では、たとえば、活性炭のような活性粒子を母材に組み入れることは、母材のＩＲ光を吸収する能力を高めることが見い出された。図５は、様々な波長の中での幾つかの異なった材料の例証となる全反射率を示す。図５における膜試料４１−６−３、標識された８０＿８０＿ＰＶＣ＿６＿４１＿０３は、同じ波長の中で他の材料よりも低い反射率を有することが示される。
【００４９】
従って、活性粒子で強化される膜及びその作製方法が開示される。本発明の上述の実施態様は、限定ではなく説明の目的で提示され、本発明は後に続くクレームでのみ限定される。
【図面の簡単な説明】
【００５０】
本発明の目的及び利点は、添付の図面と併せて以下の詳細な説明を熟慮する際、明らかであろうし、図面中では、同様の参照符号は全体を通して同様の部分を参照し、図面中では：
【図１】図１は、本発明のある実施態様の原理に従って、活性粒子で強化された膜を製造するのに利用されてもよい工程を説明するフローチャートを示す。
【図２】図２は、本発明のある実施態様の原理に従って、活性粒子で強化された膜を調製するのに使用されてもよい混合物の特定の処方を示す。
【図３】図３は、本発明のある実施態様の原理に従って行われた実験から得られた例証となるデータを示す。
【図４】図４は、本発明のある実施態様の原理に従って行われた別の実験から得られた例証となるデータを示す。
【図５】図５は、本発明のある実施態様の原理に従って行われた別の実験から得られた例証となるデータを示す。
【図１】
0005551431.tif 000002
【図２】
0005551431.tif 000003
【図３】
0005551431.tif 000004
【図４】
0005551431.tif 000005
【図５】
0005551431.tif 000006